(57)【特許請求の範囲】
【請求項１】
Ａ層、Ｂ層及びＣ層がこの順に積層された農業用多層フィルムであって、
（１）前記Ａ層は、ポリオレフィン系樹脂、トリアジン系紫外線吸収剤及び雲母を含み、当該Ａ層の前記ポリオレフィン系樹脂１００質量部に対する前記雲母の含有量が１〜１０質量部であり、
（２）前記Ｂ層は、ポリオレフィン系樹脂を含む単層又は複数の層からなり、少なくとも１層にベンゾトリアゾール系紫外線吸収剤を含み、
（３）前記Ｃ層は、ポリオレフィン系樹脂を含み、
（４）前記雲母の平均粒子径が５〜４０μｍである、
ことを特徴とする農業用多層フィルム。
【請求項２】
前記Ｃ層は、トリアジン系紫外線吸収剤を含む、請求項１に記載の農業用多層フィルム。
【請求項３】
前記トリアジン系紫外線吸収剤は、トリアリールトリアジン系紫外線吸収剤である、請求項１又は２に記載の農業用多層フィルム。
【請求項４】
前記Ａ層、前記Ｂ層及び前記Ｃ層の少なくとも１層は、ピペリジン環の窒素原子に直接又は酸素原子を介して有機基又は有機の官能基が結合したヒンダードアミン系光安定剤を含有する、請求項１〜３のいずれかに記載の農業用多層フィルム。
【発明の詳細な説明】
【技術分野】
【０００１】
本発明は、農業用多層フィルムに関する。
【背景技術】
【０００２】
従来、農業の分野では、農業用作物を栽培する場合、市場性及び生産性を高めるために、塩化ビニルフィルムや、ポリエチレン、エチレン−酢酸ビニル共重合体及びポリオレフィン系樹脂を主体とした特殊フィルム等の農業用フィルムにより被覆して有用作物を栽培する、ハウス栽培やトンネル栽培が盛んに行われている。
【０００３】
上述のハウス栽培においては、特に夏場の高温障害として葉焼け現象が知られている。葉焼け現象とは、ハウス内に直達光線が多く入ることで栽培物の葉に強い光が当たり葉が焼けることを意味する。この葉焼け防止対策として、ハウスを酸化チタンなどで着色して直達光線量を低減する方法があるが、その場合には全光線透過率も低下してしまう。全光線透過率が低下するとハウス内への太陽光線の透過が少なくなり、作物自体の栽培に悪影響を及ぼしてしまう。かかるハウス内への太陽光線の透過と散乱のバランスを調整し、全光線透過率を過度に下げずに栽培物の葉焼けを抑制する、作物の栽培に適した農業用フィルムを提案する先行文献として特許文献１がある。特許文献１には具体的に、農業用フィルムを構成するポリオレフィン系樹脂フィルムに雲母を添加することが開示されている。
【０００４】
また、ハウス栽培等に用いられる農業用フィルムは、長期間屋外で日光等に曝されるため劣化し易く、十分な耐候性を備えていないと破損してしまうという問題がある。
【０００５】
更に、上述のハウス栽培等に用いられる農業用フィルムが紫外線を透過すると、ハウス等の内部に紫外線が照射され、当該紫外線が原因となって害虫が集まり、農作物が被害を受けるという問題がある。また、夜間にハウス等の内部で照明を点灯した場合も、照明から照射されて漏れ出る紫外線が原因となって害虫が集まり、農作物が被害を受けるという問題がある。
【０００６】
このような問題が解消された農業用フィルムとして、３層以上を有する多層フィルムにおいて、Ｓｉ等の特定の原子を含有する無機化合物をフィルム全層中に３％以上含有し、トリアジン系紫外線吸収剤と、ベンゾトリアゾール系紫外線吸収剤とを含有する農業用多層フィルムが提案されている（特許文献２参照）。当該農業用多層フィルムは、上述の構成であることにより紫外線の透過を抑制し、紫外線吸収剤のブリードアウトを抑制している（特許文献２の［００１１］参照）。
【先行技術文献】
【特許文献】
【０００７】
【特許文献１】特許第５６３８９０１号公報
【特許文献２】特許第４２７９５７３号公報
【発明の概要】
【発明が解決しようとする課題】
【０００８】
しかしながら、上述の農業用フィルムは、紫外線吸収剤を含有する層構成について十分に検討されていない。上述の農業用フィルムでは、トリアジン系紫外線吸収剤と、ベンゾトリアゾール系紫外線吸収剤とが同一の層に含有されて用いられており、同一層内で紫外線吸収剤の濃度が高くなることに起因する押出効果により、ブリードアウトし易いベンゾトリアゾール系紫外線吸収剤が層外へ押出され、紫外線抑制効果の長期持続性に劣るという問題がある。特に、ベンゾトリアゾール系紫外線吸収剤は、カットできる紫外線の波長領域が広いので、上述の農業用フィルムでは、長期間に亘って紫外線に対する広いカット領域を維持することが困難である。
【０００９】
また、上述の農業用フィルムは、耐候性についても十分に検討されていない。従来の農業用フィルムにおいては、耐候性を付与するために、光安定剤が用いられるが、光安定剤には即効性・高失活性型のＮＨ型と、遅行性・低失活性型のＮＲ型及びＮＯＲ型とが存在する。農業用多層フィルムにおいては、遅行性・低失活性型のＮＲ型又はＮＯＲ型の光安定剤がハウス等の外側に含有されていない場合、耐候性の長期持続性に劣るという問題がある。更に、近年では農業就業者の高齢化に伴い、農業用フィルム張り替え作業の手間や経済的な問題により、できるだけ長期間同じフィルムを使用し続ける傾向がある。その場合、フィルム耐久性は勿論のこと、その機能（紫外線カット効果）の持続がこれまで以上に求められている。
【００１０】
本発明は、上記の問題に鑑みてなされたものであり、全光線透過率を十分に確保しつつ栽培物の葉焼けを抑制する効果、広い範囲の波長領域の紫外線の抑制効果、及び、紫外線抑制効果の長期持続性に優れ、且つ、耐候性の長期持続性に優れた農業用多層フィルムを提供することを目的とする。
【課題を解決するための手段】
【００１１】
本発明者等は、上記目的を達成すべく鋭意研究を重ねた結果、Ａ層、Ｂ層及びＣ層がこの順に積層された農業用多層フィルムにおいて、Ａ層、Ｂ層及びＣ層を特定の成分により構成する場合には、上記目的を達成できることを見出し、本発明を完成するに至った。
【００１２】
即ち、本発明は、下記の農業用多層フィルムに関する。
１．Ａ層、Ｂ層及びＣ層がこの順に積層された農業用多層フィルムであって、
（１）前記Ａ層は、ポリオレフィン系樹脂、トリアジン系紫外線吸収剤及び雲母を含み、当該Ａ層の前記ポリオレフィン系樹脂１００質量部に対する前記雲母の含有量が１〜１０質量部であり、
（２）前記Ｂ層は、ポリオレフィン系樹脂を含む単層又は複数の層からなり、少なくとも１層にベンゾトリアゾール系紫外線吸収剤を含み、
（３）前記Ｃ層は、ポリオレフィン系樹脂を含み、
（４）前記雲母の平均粒子径が５〜４０μｍである、
ことを特徴とする農業用多層フィルム。
２．前記Ｃ層は、トリアジン系紫外線吸収剤を含む、上記項１に記載の農業用多層フィルム。
３．前記トリアジン系紫外線吸収剤は、トリアリールトリアジン系紫外線吸収剤である、上記項１又は２に記載の農業用多層フィルム。
４．前記Ａ層、前記Ｂ層及び前記Ｃ層の少なくとも１層は、ピペリジン環の窒素原子に直接又は酸素原子を介して有機基又は有機の官能基が結合したヒンダードアミン系光安定剤を含有する、上記項１〜３のいずれかに記載の農業用多層フィルム。
【発明の効果】
【００１３】
本発明の農業用多層フィルムは、特に、
（１）前記Ａ層は、ポリオレフィン系樹脂、トリアジン系紫外線吸収剤及び雲母を含み、当該Ａ層の前記ポリオレフィン系樹脂１００質量部に対する前記雲母の含有量が１〜１０質量部であり、
（２）前記Ｂ層は、ポリオレフィン系樹脂を含む単層又は複数の層からなり、少なくとも１層にベンゾトリアゾール系紫外線吸収剤を含み、
（３）前記Ｃ層は、ポリオレフィン系樹脂を含む、
構成とすることにより、全光線透過率を十分に確保しつつ栽培物の葉焼けを抑制する効果、広い範囲の波長領域の紫外線の抑制効果、及び、紫外線抑制効果の長期持続性に優れ、且つ、耐候性の長期持続性に優れている。
【００１４】
先ず、ハウス等に用いられる際に外側の層となるＡ層に、ブリードアウトし難いトリアジン系紫外線吸収剤を含むことにより、紫外線の抑制効果、及び耐候性の長期持続性に優れている。また、Ａ層のポリオレフィン系樹脂１００質量部に対して雲母を１〜１０質量部含有することにより、全光線透過率を十分に確保しつつ栽培物の葉焼けを抑制する効果が得られるだけでなく、トリアジン系紫外線吸収剤のブリードアウトがより効率的に抑制されている。ここで、雲母を含有することによるトリアジン系紫外線吸収剤のブリードアウトをより効率的に抑制する効果は、雲母が層状鉱物であることにより、Ａ層に含まれるトリアジン系紫外線吸収剤が外側にブリードアウトするには層状鉱物である雲母の隙間をくぐるように移動しなければならず、雲母を含有しない場合と比較してブリードアウトまでに要する時間がより長くなることに起因すると考えられる。更に、同様の理由から、後述するＢ層に含まれるベンゾトリアゾール系紫外線吸収剤がＡ層を通って外側にブリードアウトすることも効率的に抑制されている。
【００１５】
また、Ａ層及びＣ層に被覆された中間層となるＢ層に、カットできる紫外線の波長領域が広いベンゾトリアゾール系紫外線吸収剤を含むので、広い範囲の波長領域の紫外線の抑制効果に優れている。
【００１６】
更に、トリアジン系紫外線吸収剤と、ベンゾトリアゾール系紫外線吸収剤とが、それぞれ異なる層に含まれるので、同一層内で紫外線吸収剤の濃度が高くなることに起因する押出効果が生じないため、紫外線吸収剤のブリードアウト、特に、ブリードアウトし易いベンゾトリアゾール系紫外線吸収剤のブリードアウトが抑制されており、紫外線抑制効果の長期持続性に優れている。当該ベンゾトリアゾール系紫外線吸収剤は、カットできる紫外線の波長領域が広いので、本発明の農業用フィルムは、長期間に亘って紫外線に対する広いカット領域を維持することができる。
【図面の簡単な説明】
【００１７】
【図１】本発明の農業用多層フィルムの層構成の一例を示す断面図である。
【発明を実施するための形態】
【００１８】
以下、本発明の農業用多層フィルムについて詳細に説明する。
【００１９】
本発明の農業用多層フィルムは、Ａ層、Ｂ層及びＣ層がこの順に積層された農業用多層フィルムであって、
（１）前記Ａ層は、ポリオレフィン系樹脂、トリアジン系紫外線吸収剤及び雲母を含み、当該Ａ層の前記ポリオレフィン系樹脂１００質量部に対する前記雲母の含有量が１〜１０質量部であり、
（２）前記Ｂ層は、ポリオレフィン系樹脂を含む単層又は複数の層からなり、少なくとも１層にベンゾトリアゾール系紫外線吸収剤を含み、
（３）前記Ｃ層は、ポリオレフィン系樹脂を含む、
ことを特徴とする。
【００２０】
上記農業用多層フィルムは、先ず、ハウス等に用いられる際に外側の層となるＡ層に、ブリードアウトし難いトリアジン系紫外線吸収剤を含むことにより、紫外線の抑制効果、及び耐候性の長期持続性に優れている。また、Ａ層のポリオレフィン系樹脂１００質量部に対して雲母を１〜１０質量部含有することにより、全光線透過率を十分に確保しつつ栽培物の葉焼けを抑制する効果が得られるだけでなく、トリアジン系紫外線吸収剤のブリードアウトがより効率的に抑制されている。ここで、雲母を含有することによるトリアジン系紫外線吸収剤のブリードアウトをより効率的に抑制する効果は、雲母が層状鉱物であることにより、Ａ層に含まれるトリアジン系紫外線吸収剤が外側にブリードアウトするには層状鉱物である雲母の隙間をくぐるように移動しなければならず、雲母を含有しない場合と比較してブリードアウトまでに要する時間がより長くなることに起因すると考えられる。更に、同様の理由から、後述するＢ層に含まれるベンゾトリアゾール系紫外線吸収剤がＡ層を通って外側にブリードアウトすることも効率的に抑制されている。
【００２１】
また、Ａ層及びＣ層に被覆された中間層となるＢ層に、カットできる紫外線の波長領域が広いベンゾトリアゾール系紫外線吸収剤を含むので、広い範囲の波長領域の紫外線の抑制効果に優れている。
【００２２】
更に、トリアジン系紫外線吸収剤と、ベンゾトリアゾール系紫外線吸収剤とが、それぞれ異なる層に含まれるので、同一層内で紫外線吸収剤の濃度が高くなることに起因する押出効果が生じないため、紫外線吸収剤のブリードアウト、特に、ブリードアウトし易いベンゾトリアゾール系紫外線吸収剤のブリードアウトが抑制されており、紫外線抑制効果の長期持続性に優れている。当該ベンゾトリアゾール系紫外線吸収剤は、カットできる紫外線の波長領域が広いので、本発明の農業用フィルムは、長期間に亘って紫外線に対する広いカット領域を維持することができる。
【００２３】
以下、本発明の農業用多層フィルムの各層について説明する。
【００２４】
（Ａ層）
Ａ層は、ポリオレフィン系樹脂、トリアジン系紫外線吸収剤及び雲母を含む。Ａ層は、本発明の農業用フィルムを、例えばハウス栽培のハウスに用いる場合には、ハウスの外側（即ち最外層）に位置する層である。
【００２５】
ポリオレフィン系樹脂としては特に限定されず、エチレンまたはα−オレフィンの単独重合体、エチレンとα−オレフィンとの共重合体、エチレンまたはα−オレフィンを主成分とする異種単量体との共重合体、エチレンまたはα−オレフィンと共役ジエンまたは非共役ジエン等の多不飽和化合物、アクリル酸、メタクリル酸、酢酸ビニル等との共重合体等を用いることができ、例えば、高密度、低密度又は直鎖状低密度ポリエチレン、ポリプロピレン、エチレン−プロピレン共重合体、エチレン−ブテン共重合体、エチレン−４−メチル−１−ペンテン共重合体、エチレン−酢酸ビニル共重合体（ＥＶＡ）、エチレン−アクリル酸共重合体等が挙げられる。これらのうち、密度が０．８９０〜０．９３５ｇ／ｃｍ３の低密度ポリエチレンや、エチレン−α−オレフィン共重合体および酢酸ビニル含有量が３０質量％以下のエチレン−酢酸ビニル共重合体が、透明性や耐候性および価格の点から農業用フィルムとして好ましい。
【００２６】
また、本発明において、ポリオレフィン系樹脂の少なくとも一成分としてメタロセン触媒で共重合して得られるエチレン−α−オレフィン共重合樹脂を使用することができる。これは、通常、メタロセンポリエチレンといわれているものであり、エチレンとブテン−１、ヘキセン−１、４−メチルペンテン−１、オクテンなどのα−オレフィンとの共重合体である。
【００２７】
ポリオレフィン系樹脂としてエチレン−α−オレフィン共重合体を用いる場合、当該エチレン−α−オレフィン共重合体のＪＩＳ−Ｋ７２１０により測定されるメルトフローレート（ＭＦＲ）は、０．０１〜１０ｇ／１０分が好ましく、０．１〜５ｇ／１０分がより好ましい。該ＭＦＲを好ましい範囲に設定することにより、成形時（製膜時）のフィルムの蛇行及び成形機への負荷を減らすことができるため成形性を高めることができる。
【００２８】
上記エチレン−α−オレフィン共重合体のＪＩＳ  Ｋ７１１２により測定される密度は、０．８８０〜０．９３０ｇ／ｃｍ３が好ましく、０．８９０〜０．９２０ｇ／ｃｍ３がより好ましい。該密度を好ましい範囲に設定することにより、農業用多層フィルムの透明性が確保し易いとともに、表面のべたつきを減らしてブロッキングを抑制し易くなる。
【００２９】
上記エチレン−α−オレフィン共重合体のゲルパーミュレーションクロマトグラフィー（ＧＰＣ）によって求められる分子量分布（重量平均分子量／数平均分子量）は０．５〜３．５が好ましく、１．０〜３．０がより好ましい。該分子量分布を好ましい範囲に設定することにより、成形時（製膜時）のフィルムの蛇行を減らして成形性を高めることができるとともに、農業用多層フィルムの機械的強度を確保し易くなる。
【００３０】
ポリオレフィン系樹脂としてエチレン−酢酸ビニル共重合体を用いる場合、当該酢酸ビニル共重合体は、酢酸ビニル含有量が３〜２５質量％の範囲が好ましく、５〜２０質量％の範囲がより好ましい。該酢酸ビニル含有量を好ましい範囲に設定することにより、農業用フィルムの硬さを好適化することができるため、ハウスへの展張時にシワや弛みの発生を効果的に抑制することができる。また、夏季の高温下でも農業用多層フィルムの弛みを抑制することができるため、弛みによるバタツキやハウス構造体との擦れ等による破れを抑制し易くなる。
【００３１】
Ａ層は、トリアジン系紫外線吸収剤を含む。トリアジン系紫外線吸収剤としては特に限定されず、従来公知のものを用いることができる。例えば、トリアリールトリアジン系紫外線吸収剤、ビスレゾルシニルトリアジン、ビスエチルヘキシルオキシフェノールメトキシフェニルトリアジン（２，４−ビス｛［４−（２−エチルヘキシルオキシ）−２−ヒドロキシ］フェニル｝−６−（４−メトキシフェニル）１，３，５−トリアジン）、オクチルトリアゾン（２，４，６−トリス［４−（２−エチルヘキシルオキシカルボニル）アニリノ］１，３，５−トリアジン）等が挙げられる。中でも、トリアリールトリアジン系紫外線吸収剤が好ましい。
【００３２】
トリアジン系紫外線吸収剤の含有量は、Ａ層に含まれるポリオレフィン系樹脂１００質量部に対して１〜１０質量部であればよいが、０．１〜１質量部が好ましく、０．２〜０．７質量部がより好ましく、０．３〜０．６質量部が更に好ましい。該含有量を好ましい範囲に設定することにより、農業用多層フィルムの紫外線抑制効果を十分に確保できるとともにトリアジン系紫外線吸収剤のブリードアウトを抑制することができる。
【００３３】
上記トリアリールトリアジン系紫外線吸収剤の分子量は６００以上が好ましい。分子量が６００以上のトリアリールトリアジン系紫外線吸収剤を用いることにより、本発明の農業用多層フィルムが、より優れた紫外線抑制効果の長期持続性を示す。
【００３４】
上記トリアリールトリアジン系紫外線吸収剤としては特に限定されないが、例えば、下記式（１）で表されるトリアリールトリアジン系紫外線吸収剤が好ましい。
【００３５】
【化１】
0006716305.tif 000002
【００３６】
ここで、式（１）中、Ｒ１〜Ｒ５はそれぞれ独立して水素原子又は炭素数１〜１０のアルキル基を表す。好ましくは、Ｒ１は炭素数６〜１０のアルキル基、より好ましくは、炭素数６〜８のアルキル基であり、Ｒ２〜Ｒ５は水素原子又は炭素数１〜２のアルキル基、より好ましくは、水素原子又はメチル基である。
【００３７】
上記式（１）で表されるトリアリールトリアジン系紫外線吸収剤の市販品としては、例えば、ＢＡＳＦ社製  商品名「ＴＩＮＵＶＩＮ  １５７７Ｆ」、「ＴＩＮＵＶＩＮ  １６００」やサイテック社製  商品名「ＵＶ１１６４」等が挙げられる。
【００３８】
Ａ層は、ピペリジン環の窒素原子に直接又は酸素原子を介して有機基又は有機の官能基が結合したヒンダードアミン系光安定剤を含んでいてもよい（なお、当該ヒンダードアミン系光安定剤はＡ層だけでなく、Ａ層、Ｂ層及びＣ層の少なくとも１層に含めることができ、特にＡ層、Ｂ層及びＣ層の全層に含めることが好ましい。）。なお、前記有機基はそれ自体で反応性の少ない、例えばメチル基などを意味し、前記有機の官能基はそれ自体で反応性を有する官能基を意味する。
【００３９】
このようなヒンダードアミン系光安定剤としては、いわゆるＮＲ型ヒンダードアミン系光安定剤や、ＮＯＲ型ヒンダードアミン系光安定剤が挙げられる。なお、ＮＲ型ヒンダードアミン系光安定剤とは、ヒンダードアミン系光安定剤のうち、ピペリジン環の窒素原子に炭素原子が直接結合しているものをいい、ＮＯＲ型ヒンダードアミン系光安定剤とは、ヒンダードアミン系光安定剤のうち、ピペリジン環の窒素原子に、酸素原子を介して炭素原子が結合しているものをいう。
【００４０】
上記ＮＲ型ヒンダードアミン系光安定剤としては特に限定されず、従来公知のものを用いることができる。例えば、下記式（２）で表されるピペリジン環構造を、分子中に１又は２以上有するＮＲ型ヒンダードアミンが挙げられる。
【００４１】
【化２】
0006716305.tif 000003
【００４２】
ここで、式（２）中、Ｒ６は、ピペリジン環窒素原子に炭素原子が直接結合している有機基、又は有機の官能基である。
【００４３】
上記ピペリジン環窒素原子に炭素原子が直接結合している有機基又は有機の官能基としては、例えば、ピペリジン環窒素原子に炭素原子が直接結合している、炭素数が１以上で且つ少なくとも１以上のメチル基又はメチレン基を含む官能基又は化合物が挙げられる。炭素数が１以上で且つ少なくとも１以上のメチル基又はメチレン基を含む化合物としては、例えばアルキル基が挙げられ、オリゴマーやポリマーも含む。
【００４４】
上記ＮＲ型ヒンダードアミン系光安定剤としては、具体的には、例えば、下記式（３）〜（１１）で表されるものが挙げられる。
【００４５】
【化３】
0006716305.tif 000004
【００４６】
0006716305.tif 000005
【００４７】
0006716305.tif 000006
【００４８】
ここで、式（１１）中、ｎは重合度（繰り返し単位の数）を示す自然数である。
【００４９】
上記ＮＲ型ヒンダードアミン系光安定剤としては、上記式（１１）で表されるものを用いることが好ましい。
【００５０】
上記式（１１）で表されるＮＲ型ヒンダードアミン系光安定剤の市販品としては、例えば、ＢＡＳＦ社製  商品名「ＴＩＮＵＶＩＮ  ６２２」等が挙げられる。
【００５１】
上記ＮＲ型ヒンダードアミン系光安定剤の分子量は、１０００以上が好ましく、２０００以上がより好ましい。該分子量は好ましい範囲に設定することにより、ＮＲ型ヒンダードアミン系光安定剤のブリードアウトを抑制し易くなる。なお、上記分子量の上限は特に限定されないが、５０００程度である。
【００５２】
上記ＮＯＲ型ヒンダードアミン系光安定剤としては特に限定されず、従来公知のものを用いることができる。例えば、下記式（１２）で表されるピペリジン環構造を、分子中に１又は２以上有するＮＯＲ型ヒンダードアミンが挙げられる。
【００５３】
【化４】
0006716305.tif 000007
【００５４】
ここで、式（１２）中、Ｒ７は有機基、又は有機の官能基である。
【００５５】
上記有機基、又は有機の官能基としては、例えば、炭素数が１以上で且つ少なくとも１以上のメチル基又はメチレン基を含む官能基又は化合物を表す。炭素数が１以上で且つ少なくとも１以上のメチル基又はメチレン基を含む化合物は、オリゴマーやポリマーも含む。具体的には、Ｒ７としては、例えば、プロピル基等のアルキル基が挙げられる。
【００５６】
上記ＮＯＲ型ヒンダードアミン系光安定剤としては、具体的には、例えば、下記式（１３）で表されるものが挙げられる。
【００５７】
【化５】
0006716305.tif 000008
【００５８】
上記式（１３）で表されるＮＯＲ型ヒンダードアミン系光安定剤の市販品としては、例えば、ＢＡＳＦ社製  商品名「ＴＩＮＵＶＩＮ  １２３」等が挙げられる。また、他のＮＯＲ型ヒンダードアミン系光安定剤の市販品としては、例えば、ＢＡＳＦ社製  商品名「ＴＩＮＵＶＩＮ  ＮＯＲ  ３７１」、株式会社ＡＤＥＫＡ製  商品名「ＬＡ−８１」、クラリアントジャパン社製  商品名「Ｈｏｓｔａｖｉｎ  ＮＯＷ」が挙げられる。
【００５９】
上記ＮＯＲ型ヒンダードアミン系光安定剤の分子量は、１０００以上が好ましく、２０００以上がより好ましい。該分子量は好ましい範囲に設定することにより、ＮＯＲ型ヒンダードアミン系光安定剤のブリードアウトを抑制し易くなる。なお、上記分子量の上限は特に限定されないが、５０００程度である。
【００６０】
Ａ層は、更に、ピペリジン環の窒素原子に直接水素原子が結合したヒンダードアミン系光安定剤（いわゆるＮＨ型ヒンダードアミン系光安定剤）を含んでいてもよい（なお、当該ヒンダードアミン系光安定剤はＡ層だけでなく、Ａ層、Ｂ層及びＣ層の少なくとも１層に含めることができ、特にＡ層、Ｂ層及びＣ層の全層に含めることが好ましい。）。当該ヒンダードアミン系光安定剤を含むことにより、本発明の農業用多層フィルムがより耐候性に優れる。
【００６１】
ＮＨ型ヒンダードアミン系光安定剤としては特に限定されず、従来公知のものを用いることができる。例えば、下記式（１４）で表されるピペリジン環構造を、分子中に１又は２以上有するＮＨ型ヒンダードアミンが挙げられる。
【００６２】
【化６】
0006716305.tif 000009
【００６３】
上記ＮＨ型ヒンダードアミン系光安定剤としては、具体的には、例えば、下記式（１５）〜（１８）で表されるものが挙げられる。
【００６４】
【化７】
0006716305.tif 000010
【００６５】
式（１５）中、Ｒ８は、ｔｅｒｔ−オクチル基であり、ｎは重合度を示す自然数である。
【００６６】
【化８】
0006716305.tif 000011
【００６７】
上記ＮＨ型ヒンダードアミン系光安定剤としては、上記式（１５）で表されるものを用いることが好ましい。
【００６８】
上記式（１５）で表されるＮＨ型ヒンダードアミン系光安定剤の市販品としては、例えば、ＢＡＳＦ社製  商品名「ＣＨＩＭＡＳＳＯＲＢ  ９４４」等が挙げられる。
【００６９】
上記ＮＨ型ヒンダードアミン系光安定剤の分子量は、１０００以上が好ましく、２０００以上がより好ましい。該分子量は好ましい範囲に設定することにより、ＮＨ型ヒンダードアミン系光安定剤のブリードアウトを抑制し易くなる。なお、上記分子量の上限は特に限定されないが、５０００程度である。
【００７０】
上記ヒンダードアミン系光安定剤は、ＮＲ型ヒンダードアミン系光安定剤及びＮＨ型ヒンダードアミン系光安定剤を含むことが好ましい。このようなヒンダードアミン系光安定剤を用いることで、本発明の農業用多層フィルムが初期紫外線劣化抑制効果に優れ、且つ、紫外線劣化抑制効果の長期持続性に優れる。ＮＲ型ヒンダードアミン系光安定剤及びＮＨ型ヒンダードアミン系光安定剤を含むヒンダードアミン系光安定剤（ＮＲ−ＮＨ混合型ヒンダードアミン系光安定剤）としては、例えば、ＢＡＳＦ社製  商品名「ＴＩＮＵＶＩＮ  ６２２」とＢＡＳＦ社製  商品名「ＣＨＩＭＡＳＳＯＲＢ  ９４４」との混合物であるＢＡＳＦ社製  商品名「ＴＩＮＵＶＩＮ  ７８３」などが挙げられる。
【００７１】
Ａ層が上記ヒンダードアミン系光安定剤を含有する場合の含有量は、Ａ層に含まれるポリオレフィン系樹脂１００質量部に対して０．１〜３質量部が好ましく、０．２〜２質量部がより好ましく、０．３〜１質量部が更に好ましい。該含有量を好ましい範囲に設定することにより、農業用多層フィルムの良好な耐候性を確保することができるだけでなく、光安定剤の含有量が適切な範囲であることでＡ層に含まれるトリアジン系紫外線吸収剤のブリードアウトを抑制することができる。
【００７２】
Ａ層は、Ａ層に含まれるポリオレフィン系樹脂１００質量部に対して、雲母を１〜１０質量部含有する。雲母の含有量が１質量部未満の場合には農業用多層フィルムの散乱光透過率が低下し、結果的に葉焼け防止効果が減少する。雲母が１０質量部より多いと、全光線透過率が低下し、作物の生育を阻害する。よって、本発明では雲母の含有量を１〜１０質量部に規定している。その中でも、雲母の含有量は１．５〜７質量部が好ましく、２〜５質量部がより好ましい。
【００７３】
雲母としては、天然に産生した白雲母、金雲母、及びこれらを乾式粉砕又は湿式粉砕したものを使用することができる。また、タルク等から製造される、合成雲母も使用することができる。特に、水熱合成、固相反応合成、溶融合成等の方法で合成することができ、特に化学的純粋性が高く、透明性を阻害する重金属等の不純物が少ないフッ素雲母や四珪素雲母等を好ましく使用することができる。この中でも、Ｋ２Ｍｇ６Ａｌ２Ｓｉ６Ｏ２０Ｆ４の組成式で表されるフッ素金雲母（Fluorphlogopite）やＫＭｇ２．５Ｓｉ４Ｏ１０Ｆ２の組成式で表されるカリウム四珪素金雲母等を好ましく使用することができる。
【００７４】
雲母の平均粒子径は限定的ではないが、５〜４０μｍが好ましく、８〜３０μｍがより好ましい。なお、本明細書における平均粒子径は、レーザー回折法での測定値である。
【００７５】
Ａ層は、本発明の効果を損なわない範囲内であれば、無機保温剤、酸化防止剤、熱安定剤、滑剤、帯電防止剤、着色剤、アンチブロッキング剤、防曇剤、防霧剤等の他の添加剤を含んでいてもよい。
【００７６】
上記無機保温剤としては、特に限定されないが、例えば、タルク、ハイドロタルサイト類、マグネシウムアルミニウム系複合水酸化物、リチウムアルミニウム系複合水酸化物、その他複合水酸化物（アルカリ金属、アルカリ土類金属、遷移金属、２Ｂ族元素、珪素以上の４Ｂ族元素から選ばれる少なくとも２種以上の元素を有する水酸化物）等が挙げられる。但し、無機保温剤には雲母は含まれない。これらは単独で使用しても２種以上併用してもよい。中でも、マグネシウムアルミニウム系複合水酸化物を用いることが好ましい。上記無機保温剤を含有することで、得られる農業用多層フィルムの保温性が向上し、フィルム成形時の押出変動を改善することができる。ここで、押出変動とは、例えば、防曇剤（例えば高級脂肪酸エステル類）等を練り込んだフィルムを押出成膜する場合に低融点の防曇剤が多く練り込まれていると押出機内でスリップしてしまい樹脂組成物が押し出しにくくなるような現象をいう。
【００７７】
（Ｂ層）
Ｂ層は、ポリオレフィン系樹脂を含む単層又は複数の層からなり、少なくとも１層にベンゾトリアゾール系紫外線吸収剤を含む。
【００７８】
Ｂ層に含まれるポリオレフィン系樹脂としては特に限定されず、上記Ａ層に使用できるポリオレフィン系樹脂と同一のものを用いることができる。
【００７９】
Ｂ層は、上記ポリオレフィン系樹脂を含む単層又は複数の層からなる。Ｂ層の層数は特に限定されないが、１〜３層であることが好ましく、１層であることがより好ましい。
【００８０】
本発明の農業用多層フィルムのＢ層を構成する少なくとも１層には、ベンゾトリアゾール系紫外線吸収剤を含む。ベンゾトリアゾール系紫外線吸収剤としては特に限定されないが、例えば、２−（５−クロロ（２Ｈ）−ベンゾトリアゾール−２−イル）−４−メチル−６−（ｔｅｒｔ−ブチル）フェノール、２−（２’−ヒドロキシ−５’−ｔｅｒｔ−ブチルフェニル）ベンゾトリアゾール、２−（２’−ヒドロキシ−５’−メチルフェニル）ベンゾトリアゾール、２−（２’−ヒドロキシ−３’−ｔｅｒｔ−ブチル−５−メチルフェニル）−５−クロロベンゾトリアゾール、２−（２’−ヒドロキシ−３’，５’−ジ−ｔｅｒｔ−ブチルフェニル）−５−クロロベンゾトリアゾール、２−（２’−ヒドロキシ−３’，５’−ジ−ｔｅｒｔ−アミルフェニル）−５−クロロベンゾトリアゾール等を用いることができる。これらは、単独で用いてもよいし、２種類以上が併用されてもよい。
【００８１】
Ｂ層に含まれるベンゾトリアゾール系紫外線吸収剤の含有量は、当該Ｂ層（Ｂ層全体）に含まれるポリオレフィン系樹脂１００質量部に対して０．１〜５質量部が好ましく、０．３〜３質量部がより好ましく、０．５〜２質量部が更に好ましい。該含有量を好ましい範囲に設定することにより、農業用多層フィルムに良好な紫外線抑制効果を付与することができるとともに、含有量が適切であることでＢ層に含まれるベンゾトリアゾール系紫外線吸収剤のブリードアウトを抑制することができる。
【００８２】
上記ベンゾトリアゾール系紫外線吸収剤の市販品としては、例えば、ＢＡＳＦ社製  商品名「ＴＩＮＵＶＩＮ  ３２６」、「ＴＩＮＵＶＩＮ  ３２９」等が挙げられる。
【００８３】
Ｂ層は、ピペリジン環の窒素原子に直接又は酸素原子を介して有機基又は有機の官能基が結合したヒンダードアミン系光安定剤を含んでいてもよい。当該ヒンダードアミン系光安定剤を含むことにより、本発明の農業用多層フィルムが、より耐候性に優れる。
【００８４】
Ｂ層に含まれるピペリジン環の窒素原子に直接又は酸素原子を介して有機基又は有機の官能基が結合したヒンダードアミン系光安定剤としては特に限定されず、上記Ａ層に使用できるものと同一のものを用いることができる。
【００８５】
Ｂ層は、更にピペリジン環の窒素原子に水素原子が直接結合したヒンダードアミン系光安定剤を含んでいてもよい。当該ヒンダードアミン系光安定剤を含むことにより、本発明の農業用多層フィルムが、より耐候性に優れる。
【００８６】
Ｂ層に含まれるピペリジン環の窒素原子に水素原子が直接結合したヒンダードアミン系光安定剤としては特に限定されず、上記Ａ層に使用できるものと同一のものを用いることができる。
【００８７】
Ｂ層が複数の層からなる場合、ピペリジン環の窒素原子に水素原子が結合したヒンダードアミン系光安定剤は、上記ピペリジン環の窒素原子に直接又は酸素原子を介して有機基又は有機の官能基が結合したヒンダードアミン系光安定剤と同一の層に含まれていてもよいし、異なる層に含まれていてもよい。同一層内でヒンダードアミン系光安定剤の濃度が高くなることに起因する押出効果により生じる、ヒンダードアミン系光安定剤のブリードアウトを抑制することができる点から、上記ピペリジン環の窒素原子に水素原子が結合したヒンダードアミン系光安定剤は、ピペリジン環の窒素原子に直接又は酸素原子を介して有機基又は有機の官能基が結合したヒンダードアミン系光安定剤とは異なる層に含まれることが好ましい。
【００８８】
Ｂ層は、前述の通り、本発明の効果を損なわない範囲であれば、ピペリジン環の窒素原子に直接又は酸素原子を介して有機基又は有機の官能基が結合したヒンダードアミン系光安定剤及び／又はピペリジン環の窒素原子に水素原子が直接結合したヒンダードアミン系光安定剤を含有していてもよい。それらの種類及び含有量については、Ａ層における説明と基本的に同じである。Ｂ層に含まれるヒンダードアミン光安定剤の含有量については、Ｂ層が複数の層からなる場合であっても当該Ｂ層（Ｂ層全体）に含まれるポリオレフィン系樹脂１００質量部に対する質量部を意味する。
【００８９】
Ｂ層は、本発明の効果を損なわない範囲内であれば、無機保温剤、酸化防止剤、熱安定剤、滑剤、帯電防止剤、着色剤、アンチブロッキング剤、防曇剤、防霧剤等の他の添加剤を含んでいてもよい。
【００９０】
上記無機保温剤としては、特に限定されないが、例えば、タルク、ハイドロタルサイト類、マグネシウムアルミニウム系複合水酸化物、リチウムアルミニウム系複合水酸化物、その他複合水酸化物（アルカリ金属、アルカリ土類金属、遷移金属、２Ｂ族元素、珪素以上の４Ｂ族元素から選ばれる少なくとも２種以上の元素を有する水酸化物）等が挙げられる。これらは単独で使用しても２種以上併用してもよい。中でも、マグネシウムアルミニウム系複合水酸化物を用いることが好ましい。上記無機保温剤を含有することで、得られる農業用多層フィルムの保温性が向上し、フィルム成形時の押出し変動を改善することができる。
【００９１】
（Ｃ層）
Ｃ層は、ポリオレフィン系樹脂を含む層である。Ｃ層に含まれるポリオレフィン系樹脂としては特に限定されず、上記Ａ層に使用できるポリオレフィン系樹脂と同一のものを用いることができる。
【００９２】
Ｃ層は、トリアジン系紫外線吸収剤を含むことが好ましい。Ｃ層がトリアジン系紫外線吸収剤を含むことにより、本発明の農業用多層フィルムが、より紫外線の抑制効果に優れる。Ｃ層に含まれるトリアジン系紫外線吸収剤としては特に限定されず、上記Ａ層に使用できるトリアジン系紫外線吸収剤と同一のものを用いることができる。
【００９３】
Ｃ層は、ピペリジン環の窒素原子に直接又は酸素原子を介して有機基又は有機の官能基が結合したヒンダードアミン系光安定剤を含んでいてもよい。当該ヒンダードアミン系光安定剤を含むことにより、本発明の農業用多層フィルムが、より耐候性に優れる。
【００９４】
Ｃ層に含まれるピペリジン環の窒素原子に直接又は酸素原子を介して有機基又は有機の官能基が結合したヒンダードアミン系光安定剤としては特に限定されず、上記Ａ層に使用できるものと同一のものを用いることができる。
【００９５】
Ｃ層は、更にピペリジン環の窒素原子に直接水素原子が結合したヒンダードアミン系光安定剤を含んでいてもよい。当該ヒンダードアミン系光安定剤を含むことにより、本発明の農業用多層フィルムが、より耐候性に優れる。Ｃ層に含まれるピペリジン環の窒素原子に直接水素原子が結合したヒンダードアミン系光安定剤としては特に限定されず、上記Ａ層に使用できるものと同一のものを用いることができる。
【００９６】
Ｃ層は、前述の通り、本発明の効果を損なわない範囲であれば、ピペリジン環の窒素原子に直接又は酸素原子を介して有機基又は有機の官能基が結合したヒンダードアミン系光安定剤及び／又はピペリジン環の窒素原子に水素原子が直接結合したヒンダードアミン系光安定剤を含有していてもよい。それらの種類及び含有量については、Ａ層における説明と同じである。
【００９７】
Ｃ層は、本発明の効果を損なわない範囲内であれば、無機保温剤、酸化防止剤、熱安定剤、滑剤、帯電防止剤、着色剤、アンチブロッキング剤、防曇剤、防霧剤等の他の添加剤を含んでいてもよい。
【００９８】
上記無機保温剤としては、特に限定されないが、例えば、タルク、ハイドロタルサイト類、マグネシウムアルミニウム系複合水酸化物、リチウムアルミニウム系複合水酸化物、その他複合水酸化物（アルカリ金属、アルカリ土類金属、遷移金属、２Ｂ族元素、珪素以上の４Ｂ族元素から選ばれる少なくとも２種以上の元素を有する水酸化物）等が挙げられる。これらは単独で使用しても２種以上併用してもよい。中でも、マグネシウムアルミニウム系複合水酸化物を用いることが好ましい。無機保温剤を含有することで、得られる農業用多層フィルムの保温性が向上するとともに、フィルム成形時の押出変動を改善することができる。樹脂組成物に無機保温剤が含まれていると押出変動が抑制される効果が得られる。
【００９９】
本発明の農業用多層フィルムがピペリジン環の窒素原子に直接水素原子が結合したヒンダードアミン系光安定剤を含有する場合、当該ヒンダードアミン系光安定剤の含有量は、ポリオレフィン系樹脂１００質量部に対して０．１〜１．０質量部であることが好ましく、０．３〜０．６質量部であることがより好ましい。該含有量を好ましい範囲に設定することにより、良好な耐候性が得られ易くなるとともに、同一層内にトリアジン系紫外線吸収剤や、ピペリジン環の窒素原子に直接又は酸素原子を介して有機基又は有機の官能基が結合したヒンダードアミン系光安定剤が含まれる場合にこれらの紫外線吸収剤や光安定剤のブリードアウトを抑制し易くなる。
【０１００】
本発明の農業用多層フィルムが無機保温剤を含有する場合、当該無機保温剤の含有量は、ポリオレフィン系樹脂１００質量部に対して１〜１０質量部であることが好ましく、３〜８質量部であることがより好ましい。該含有量を好ましい範囲に設定することにより、農業用多層フィルムに良好な保温性を付与し易いことに加えて、押出成形による製膜時の押出変動改善効果が十分に得られ易い。
【０１０１】
本発明の農業用多層フィルムが上記ヒンダードアミン系光安定剤を含有する場合、当該ヒンダードアミン系光安定剤の含有量は、ポリオレフィン系樹脂１００質量部に対して０．１〜３質量部であることが好ましく、０．２〜２質量部がより好ましく、０．３〜１質量部が更に好ましい。該含有量を好ましい範囲に設定することにより、農業用多層フィルムの良好な耐候性を確保できることに加えて、光安定剤の含有量が適切な範囲であることで農業用多層フィルムに含まれる紫外線吸収剤のブリードアウトを抑制することができる。
【０１０２】
本発明の農業用多層フィルムは、図１のように、上述のＡ層、Ｂ層、及びＣ層がこの順に積層されている。図１は本発明の農業用多層フィルムの層構成の一例を示す断面図である。本発明の農業用多層フィルムをハウス栽培やトンネル栽培に用いる際は、Ａ層がハウス等の外側となるようにして用いることにより、広い範囲の波長領域の紫外線の抑制効果、及び、紫外線抑制効果の長期持続性に優れ、且つ、耐候性の長期持続性に優れるという本発明の効果を効率よく発揮することができる。
【０１０３】
本発明の農業用多層フィルムの厚みは特に限定されないが、３０〜３００μｍが好ましく、５０〜２００μｍがより好ましく、７５〜１５０μｍが更に好ましい。該厚みを好ましい範囲に設定することにより、農業用多層フィルムが適度なコシを有し、良好な取扱い性と施工性が得られ易くなる。
【０１０４】
本発明の農業用多層フィルムを構成する各層の厚み比は、Ａ層：Ｂ層：Ｃ層＝１：１：１〜１：６：１であることが好ましく、１：２：１〜１：４：１がより好ましい。各層の厚み比を好ましい範囲に設定することにより、Ｂ層に含まれるベンゾトリアゾール系紫外線吸収剤の農業用多層フィルムへのブリードアウトを抑制し易くなるだけでなく、ベンゾトリアゾール系紫外線吸収剤による耐候性向上の効果が得られ易くなる。
【実施例】
【０１０５】
以下、本発明の実施例について説明する。本発明は、下記の実施例に限定されない。
【０１０６】
実施例１〜１０、比較例１〜４
３層押出機のそれぞれの押出機内に、Ａ層、Ｂ層、及びＣ層の各層が表１に記載の配合となるようにポリオレフィン系樹脂、雲母、紫外線吸収剤、光安定剤、及びマグネシウムアルミニウム系複合水酸化物を投入し、溶融混練した。
【０１０７】
Ａ層、Ｂ層、及びＣ層の各層の厚さがＡ層：Ｂ層：Ｃ層＝１：３：１（厚み比２０：６０：２０）になるようインフレーション法で３層を共押出しし、厚さ１５０μｍの農業用多層フィルムを得た。
【０１０８】
各層を形成するポリオレフィン系樹脂、雲母、トリアジン系紫外線吸収剤、ベンゾトリアゾール系紫外線吸収剤、ＮＲ−ＮＨ混合型ヒンダードアミン系光安定剤、及びマグネシウムアルミニウム系複合水酸化物として、表２に示すものを用いた。
【０１０９】
得られた実施例１〜１０、及び比較例１〜４の農業用多層フィルムについて、以下の評価を行った。
【０１１０】
＜全光線透過率測定試験＞
ＪＩＳ  Ｋ７１０５に準拠し、農業用多層フィルムを作製直後にヘーズメーターを使用して全光線透過率を測定した。
【０１１１】
＜拡散光透過率測定試験＞
ＪＩＳ  Ｋ７１０５に準拠し、農業用多層フィルムを作製直後にヘーズメーターを使用して拡散光透過率を測定した。
【０１１２】
＜耐候性試験＞
ＪＩＳ  Ｋ７３５０−２（ＩＳＯ４８９２−２）に準拠した測定方法により、キセノンウエザー試験により４０００時間照射後、ＪＩＳ  Ｋ７１２８に準拠した引張破断伸度測定方法により残存伸度を測定し、下記基準に従って評価した。
◎：残存伸度が初期値の８０％以上である
○：残存伸度が初期値の６０％以上８０％未満である
△：残存伸度が初期値の４０％以上６０％未満である
×：残存伸度が初期値の４０％未満である
【０１１３】
＜紫外線抑制試験＞（初期紫外線抑制試験）
生産直後の農業用多層フィルムについて、ＪＩＳ  Ｋ０１１５に準拠した測定方法により、分光光度計を用いて可視紫外分光スペクトルを測定し、紫外線領域のカット範囲、及びカット率を下記基準に従って評価した。
◎：３００〜３８０ｎｍにおける全光線透過率が２％未満である
○：３００〜３８０ｎｍにおける全光線透過率が２％以上５％未満である
△：３００〜３８０ｎｍにおける全光線透過率が５％以上１０％未満である
×：３００〜３８０ｎｍにおける全光線透過率が１０％以上である
【０１１４】
＜紫外線抑制効果の持続性試験＞
３年間屋外において暴露後の農業用多層フィルムについて、ＪＩＳ  Ｋ０１１５に準拠した測定方法により、分光光度計を用いて可視紫外分光スペクトルを測定し、紫外線領域のカット範囲、及びカット率を下記基準に従って評価した。
◎：３４０ｎｍにおける全光線透過率が２％未満である
○：３４０ｎｍにおける全光線透過率が２％以上５％未満である
△：３４０ｎｍにおける全光線透過率が５％以上１０％未満である
×：３４０ｎｍにおける全光線透過率が１０％以上である
【０１１５】
結果を表１に示す。
【０１１６】
【表１】
0006716305.tif 000012
【０１１７】
【表２】
0006716305.tif 000013
【０１１８】
なお、表２において、ＭＦＲは、ＪＩＳ Ｋ−７２１０に準拠して温度１９０℃、荷重
２１．１８Ｎの条件で測定された値である。
【符号の説明】
【０１１９】
１…農業用多層フィルム
２…Ａ層
３…Ｂ層
４…Ｃ層
【図１】
0006716305.tif 000014